(57)【要約】気孔質ポリマー粒子及びその製造方法は、とりわけ二酸化チタン顔料及び増量剤の有利な代替品に適しており、改善された不透明度、白色度、耐摩耗性及び耐水性を有する。この製造方法は、粒径及び粒径分布の効果的な制御を示す。【特許請求の範囲】
【請求項１】
粒状固体を含み、その表面に結合した長鎖脂肪族の化学基及び／又は立体障害性分枝鎖化学基を有することを特徴とする、気孔質ポリマー粒子。
【請求項２】
前記化学基が疎水性であることを特徴とする、請求項１に記載の気孔質ポリマー粒子。
【請求項３】
前記化学基が、これらに限定されるわけではないが、グリシジルメタクリレート；オクタデセン；メタクリル酸ラウリル；エチレングリコールジメタクリレート（ＥＧＤＭＡ）；シクロヘキセン；アクリル化ヒマシ油；アクリル化リシノール酸；メタクリル化リシノール酸；ヒドロキシエチルアクリレート；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油；エチレン性不飽和ウレタン；アクリル系不飽和ウレタン；空気乾燥短油アルキド；無水マレイン酸のアルキル及びアリールエステルを単独で又は組合せて含む、少なくとも４個の炭素原子を有する直鎖、分枝又は環状部分を有する、少なくとも１つの重合性炭素−炭素二重結合を含むことを特徴とする、請求項１又は２に記載の気孔質ポリマー粒子。
【請求項４】
カルボン酸官能性のフリーラジカル重合性ポリエステル樹脂、共反応性希釈剤モノマー、及び改質コモノマーを含み、前記改質コモノマーが、これらに限定されるわけではないが、グリシジルメタクリレート；オクタデセン；メタクリル酸ラウリル；エチレングリコールジメタクリレート（ＥＧＤＭＡ）；シクロヘキセン；アクリル化ヒマシ油；アクリル化リシノール酸；メタクリル化リシノール酸；ヒドロキシエチルアクリレート；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油；エチレン性不飽和ウレタン；アクリル系不飽和ウレタン；空気乾燥短油アルキド；無水マレイン酸のアルキル及びアリールエステルを単独で又は組合せて含む、少なくとも４個の炭素原子を有する直鎖、分枝又は環状部分を有する、少なくとも１つの重合性炭素−炭素二重結合を含むことを特徴とする、請求項１〜３のいずれか一項に記載の気孔質粒子の製造のための原材料組成物。
【請求項５】
前記改質コモノマーが、前記反応性希釈剤モノマーの３〜２０質量％を構成することを特徴とする、請求項４に記載の気孔質ポリマー粒子。
【請求項６】
前記改質コモノマーが、前記反応性希釈剤モノマーの５〜９質量％を構成することを特徴とする、請求項５に記載の気孔質ポリマー粒子。
【請求項７】
前記希釈剤モノマーが、エチレン性、アクリル系及びメタクリル系官能性モノマーを単独で又は組合せて含むことを特徴とする、請求項４から６までのいずれか一項に記載の気孔質ポリマー粒子。
【請求項８】
前記希釈剤コモノマーが、スチレン、アクリル酸ブチル、メタクリル酸メチルを単独で又は組合せて含むことを特徴とする、請求項７に記載の気孔質ポリマー粒子。
【請求項９】
前記ポリエステル樹脂組成物が、質量％で、プロピレングリコール３０．３５％、無水フタル酸１２．９６％、無水マレイン酸２５．７５％、スチレン３０．７５％、阻害剤（１０％溶液）０．１８％を含むことを特徴とする、請求項４から８までのいずれか一項に記載の気孔質ポリマー粒子。
【請求項１０】
顔料粒子をポリエステル中に予備分散させるステップ、
前記予備分散された顔料−ポリエステルを、水溶性塩基の存在下で適当なモノマー中に溶解させるステップ、
水中に前記予備分散された顔料−ポリエステル及びモノマー（油相）溶液の液滴の安定なエマルションを形成させるステップ、
疎水性モノマーを加えるステップ、及び
前記ポリエステルと共重合性モノマーを重合させ、それにより水中の分散物として不透明な架橋した気孔質粒子の顆粒を製造するステップであって、その粒子がその表面に結合した疎水性基を含むステップ
を含むことを特徴とする、請求項１から３までのいずれか一項に記載の気孔質粒子の製造方法。
【請求項１１】
前記塩基がポリアミンを含むことを特徴とする、請求項１０に記載の気孔質粒子の製造方法。
【請求項１２】
前記塩基がジエチレントリアミンを含むことを特徴とする、請求項１１に記載の気孔質粒子の製造方法。
【発明の詳細な説明】
【技術分野】
【０００１】
本発明は、気孔質ポリマー粒子、及びその製造方法に関し、特にそれらを塗装用組成物に使用することに関連する、
【背景技術】
【０００２】
従来技術に記載の架橋した多孔質ポリエステル粒子の形態は、乾燥状態で多数の空隙を有する大きく球状の中空粒子である。塗料及び塗装中で水を再吸収するこれらの粒子は、製造することが困難であり、それらの粒径の制御は温度、攪拌速度及び工程時間などの加工変数に制限される。
【発明の開示】
【発明が解決しようとする課題】
【０００３】
本発明の目的は、その形態が、架橋した粒子が乾燥状態の場合水の再浸入及び再吸収を妨げる多数の空隙を有する大きく球状である架橋したポリエステル粒子を提供することである。
【０００４】
本発明の他の目的は、温度、攪拌速度及び加工時間などの工程変数により、並びに原材料組成物中の改質コモノマーの濃度、及びこのコモノマーを前記組成物に加える工程段階の最適化により、架橋した粒径及び分布の制御を可能にする、原材料組成物を変換する方法を提供することである。
【０００５】
本発明の他の目的は、二酸化チタン顔料、高価な増量剤、エマルションポリマー、グリコールなどのオープンタイム改質剤、及び湿潤剤の有利な代替物として塗料及び塗装用配合物中に使用することができ、同時に改善された不透明度、白色度、耐摩耗性、耐水性及び特殊な擬似仕上り効果を実現する、気孔質ポリマー粒子を提供することである。
【課題を解決するための手段】
【０００６】
本発明によれば、気孔質ポリマー粒子は粒状固体を含み、その表面に結合した長鎖脂肪族の化学基及び／又は立体障害性分枝鎖化学基を有する。
【０００７】
本発明の一形態では、化学基は疎水性であり、これらに限定されるわけではないが、グリシジルメタクリレート；オクタデセン；メタクリル酸ラウリル；エチレングリコールジメタクリレート（ＥＧＤＭＡ）；シクロヘキセン；アクリル化ヒマシ油；アクリル化リシノール酸；メタクリル化リシノール酸；ヒドロキシエチルアクリレート；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油（ｔｉｎｇ  ｏｉｌ）；エチレン性不飽和ウレタン；アクリル系不飽和ウレタン；空気乾燥短油アルキド；無水マレイン酸のアルキル及びアリールエステルを単独で又は組合せて含む、少なくとも４個の炭素原子を有する直鎖、分枝又は環状部分を有する、少なくとも１つの重合性炭素−炭素二重結合を有する有機化合物を含む。
【０００８】
本明細書では、結合したという用語は、ポリマー粒子中に含まれた、或いはその表面又はその表面の部分に適用された基を意味する。
【０００９】
本発明の第２の態様によれば、気孔質粒子の製造のための原材料組成物は、カルボン酸官能性のフリーラジカル重合性ポリエステル樹脂、共反応性希釈剤モノマー、及び改質コモノマーを含み、該改質コモノマーは、これらに限定されるわけではないが、グリシジルメタクリレート；オクタデセン；メタクリル酸ラウリル；エチレングリコールジメタクリレート（ＥＧＤＭＡ）；シクロヘキセン；アクリル化ヒマシ油；アクリル化リシノール酸；メタクリル化リシノール酸；ヒドロキシエチルアクリレート；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油；エチレン性不飽和ウレタン；アクリル系不飽和ウレタン；空気乾燥短油アルキド；無水マレイン酸のアルキル及びアリールエステルを単独で又は組合せて含む、少なくとも４個の炭素原子を有する直鎖、分枝又は環状部分を有する、少なくとも１つの重合性炭素−炭素二重結合を有する有機化合物を含む。
【００１０】
改質コモノマーは、加えられた又は反応性希釈剤モノマーの３〜２０質量％を構成し、好ましくは加えられた希釈剤モノマーの５〜９質量％を構成する。これはポリエステル樹脂中に存在する希釈剤モノマーは除外する。
【００１１】
適した希釈剤コモノマーは、エチレン性、アクリル系及びメタクリル系官能性モノマー、例えばスチレン、アクリル酸ブチル、メタクリル酸メチル、好ましくはスチレンを含む。
【００１２】
一形態では、ポリエステル樹脂組成物は次を含む。
プロピレングリコール        ３０．３５％
無水フタル酸                １２．９６％
無水マレイン酸              ２５．７５％
スチレン                    ３０．７５％
阻害剤（１０％溶液）        ０．１８％
合計                        １００．００
【００１３】
本発明の第３の態様によれば、気孔質粒子の製造方法は、
−  顔料粒子をポリエステル中に予備分散させるステップ、
−  予備分散された顔料−ポリエステルを、水溶性塩基の存在下で適当なモノマー中に溶解させるステップ、
−  水中に、予備分散された顔料−ポリエステル及びモノマー（油相）溶液の液滴の安定なエマルションを水中に形成させるステップ、
−  疎水性モノマーを加えるステップ、及び
ポリエステルと共重合性モノマーを重合させ、それにより水中の分散物として不透明な架橋した気孔質粒子の顆粒を製造するステップであって、その粒子がその表面に結合した疎水性基を含むステップ
を含む。
【００１４】
一形態では、塩基がポリアミン、例えばジエチレントリアミンを含み得る。
【００１５】
ポリエステルを水中に乳化させるとき、異なる混合強度を有する異なるミキサーを用いて、様々な寸法の粒子を製造し得る。本発明の一形態では圧力、温度、及び滞留時間を制御する適切に設計された装置、例えばホモジナイザーを使用し得る。粒径及び粒径分布の化学的制御も、長鎖脂肪酸又は立体障害性分枝鎖のコモノマーの導入により引き起こされる。
【００１６】
これらのモノマー又は高分子モノマーのほとんどは、気孔質ポリマー粒子中に取り込まれた場合平均粒径を粗大化させるので、有機相を水相中に乳化させる間のもっと後の段階でこれを加えることが好ましいことが分かった。このことにより粒径への影響が最小限に抑えられる。しかし、より粗大な粒径タイプは、塗料に特別の効果、例えばテクスチャを付与するために使用することができる。
【００１７】
改質された気孔質ポリマー粒子は、塗装系中に配合された場合、耐水性、耐磨耗性、白色度及び不透明度を改善する効果を有していた。
【実施例】
【００１８】
以下の例は本発明を例示することを意図しており、本発明の範囲を限定するものとして提示されているのではない。
【００１９】
例１
以下の気孔質ポリマー粒子を従来技術に従って合成した。
【００２０】
【表１】
2006501332.tif 000002
【００２１】
手順
１．二酸化チタンをポリエステル中に、高せん断混合物中において高速で分散させる。
２．上記１）に、スチレン及びジエチレントリアミンを低速度で加える。
３．段階２を別の容器中で低速度で調製する。
４．段階１（有機相）を段階２に、高せん断混合物で高速で加え、有機相の所望の粒径が得られるまで攪拌する。
５．次いで、まず硫酸第一鉄及び水を予備混合した後、加えることにより段階３を低せん断で加える。これに続いてクメンヒドロペルオキシドを加える。
６．攪拌機を停止し、生成物を平静にしておいて一晩硬化させる。
７．次いで気孔質粒子を均質になるまで攪拌し、適当な殺菌剤を加える。
【００２２】
架橋したポリマー粒子の流体の白色分散物が水中に得られ、乾燥すると多数の空隙が存在する非被膜形成性粒子を形成する。
平均粒径は、段階１を段階２に加えるときに使用される攪拌強度に応じて変化する。
【００２３】
例２
スチレンの０．１％をメタクリル酸ラウリルにより置き換えた以外は、例１に従った。攪拌条件は例１の通り。
【００２４】
例３
スチレンの３％をメタクリル酸ラウリルにより置き換えた以外は、例１に従った。攪拌条件は例１の通り。
【００２５】
例４
スチレンの５％をメタクリル酸ラウリルにより置き換えた以外は、例１に従った。攪拌条件は例１の通り。
【００２６】
例５
スチレンの７％をメタクリル酸ラウリルにより置き換えた以外は、例１に従った。攪拌条件は例１の通り。
【００２７】
例６
スチレンの９％をメタクリル酸ラウリルにより置き換えた以外は、例１に従った。攪拌条件は例１の通り。
【００２８】
例７
スチレンの２０％をメタクリル酸ラウリルにより置き換えた以外は、例１に従った。攪拌条件は例１の通り。
【００２９】
例８
上記例１から７で製造した気孔質粒子を、以下の特性について測定した。
１．Ｍｅｔｔｌｅｒ社ＨＲ７３ハロゲン水分分析器を用いて合計固体含量。
２．Ｂｒｏｏｋｆｉｅｌｄ社ＬＶＴ粘度計を用いて粘度。
３．Ｍｅｔｒｏｈｍ社７４４ｐＨ計を用いてｐＨ。
４．Ｓｈｅｅｎ社１００ｃｃ「ｗｅｉｇｈｔ  ｐｅｒ  ｇａｌｌｏｎ」ｃｕｐを用いて比重。
５．Ｌｅｎｅｔａ社ｆｏｒｍ  ２Ａ  ｏｐａｃｉｔｙ  ｃｈａｒｔｓ及びＳｈｅｅｎ社ｍｉｃｒｏｐａｃ  ｒｅｆｌｅｃｔｏｍｅｔｅｒを用いて不透明度。
６．ＢＹＫ−Ｇａｒｄｎｅｒ社ｃｏｌｏｒ−ｖｉｅｗ  ｓｐｅｃｔｒｏｐｈｏｔｏｍｅｔｅｒを用いて白色度。
７．走査電子顕微鏡（Ｔｏｐｃｏｎ  ＆  Ｓｃｉｏｎ画像解析ソフトウェア）を用いて平均粒径。
結果は以下の通り。
【表２】
2006501332.tif 000003
【００３０】
不透明度及び白色度の改善、並びに粒径の増加効果が明らかに確証される。
【００３１】
例９
例１から７の気孔質ポリマー粒子を、以下の混合物中に配合して、水性エマルション塗料を製造した。
【表３】
2006501332.tif 000004
【００３２】
この例の例１から７の気孔質粒子を用いることにより得られた塗料を、耐湿式磨耗性（ｗｅｔ  ｓｃｒｕｂ（ａｂｒａｓｉｏｎ）ｒｅｓｉｓｔａｎｃｅ）を試験し、以下の結果が記録された。
１．例１からの気孔質粒子を用いた塗料＝２０サイクル
２．例２からの気孔質粒子を用いた塗料＝１２０サイクル
３．例３からの気孔質粒子を用いた塗料＝５００サイクル
４．例４からの気孔質粒子を用いた塗料＝１１００サイクル
５．例５からの気孔質粒子を用いた塗料＝１５００サイクル
６．例６からの気孔質粒子を用いた塗料＝９００サイクル
７．例７からの気孔質粒子を用いた塗料＝６００サイクル
【００３３】
湿式磨耗サイクルが多いほど、最終塗料の優れた耐磨耗性（ｓｃｒｕｂ  ａｎｄ  ａｂｒａｓｉｏｎ  ｒｅｓｉｓｔａｎｃｅ）が良好であることを示す。この結果より、本発明の組成物を塗料及び塗装中に用いて得られた耐水性及び耐摩耗性の改善が確認される。
【００３４】
例１０
メタクリル酸ラウリルの代わりにオクタデセンを用いた以外は、例４を反復。攪拌条件は例１の通り。
【００３５】
例１１
メタクリル酸ラウリルの代わりにアクリル化メチルリシノレートを用いた以外は、例４を反復。攪拌条件は例１の通り。
【００３６】
例１２
メタクリル酸ラウリルの代わりにメタクリル化リシノレートを用いた以外は、例４を反復。攪拌条件は例１の通り。
【００３７】
例１３
例１０、１１及び１２からの気孔質ポリマー粒子を、上記例８の特性に対して測定した。
結果は以下の通り。
【表４】
2006501332.tif 000005
【００３８】
例１４
例１０、１１及び１２からの気孔質ポリマー粒子を、例９の通りの水性塗料中に配合し、耐湿式磨耗性について試験した。
１．例１からの気孔質粒子を用いた塗料＝２０サイクル。
２．例１０からの気孔質粒子を用いた塗料＝５００サイクル。
３．例１１からの気孔質粒子を用いた塗料＝１０００サイクル。
４．例１２からの気孔質粒子を用いた塗料＝１２００サイクル。
この結果より、本発明の組成物を塗料及び塗装中に用いて得られた耐水性及び耐摩耗性の改善が確認される。
【００３９】
例１５
従来技術を用いて合成された気孔質粒子（例１）。
本特許技術を用いて合成された気孔質粒子（例４）。
を含む塗料の耐水性及び白色度を比較した。この塗料は中等の品質であり、内装及び外装用の両方の使用に適している。
【００４０】
得られた結果は以下のものである。
【００４１】
【表５】
2006501332.tif 000006
（１）この方法による耐水性は、周囲温度で２４時間乾燥された塗膜を、塗料の表面上において水滴に曝すことにより行われる。水滴に接触された塗料のブリスタリング又は軟化に要した時間を記録する。時間が長いほど耐水性が優れている。この試験は１０分後に停止する。
（２）耐湿式磨耗性は添付の方法により行われる。サイクル数が大きいほど、耐湿式磨耗性が優れている。
（３）カラーコンピュータにより色を測定し、例１からの気孔質粒子を含む塗料と比較する。
Ｌ値は、正の場合は明るい方向に違っていること、負の場合は暗い方向に違っていることを示す。塗料Ｂは塗料Ａよりわずかに暗い。
Ａ値は、正の場合は赤方向に違っていること、負の場合は緑方向に違っていることを示す。塗料Ｂは塗料Ａよりごくわずかに緑がかっている。
Ｂ値は、正の場合は黄方向に違っていること、負の場合は青方向に違っていることを示す。塗料Ｂは塗料Ａより黄みが少なく、したがってより白い。
ＤＥ  ＣＭＣは総合的な色差である。塗料Ｂは塗料Ａより総合的に色変化が少ない。
【００４２】
例１６
気孔質粒子（すなわち、例１及び例４）を、以下の水性塗料中に配合した。
−  中等品質内装／外装用塗料、
−  高品質内装用マット塗料、
−  効果塗料
塗料の特性を評価した。
塗料配合物及び試験結果を以下に挙げる。
【００４３】
例１７
気孔質粒子を例１及び例４の通りに合成した。
気孔質粒子を、２００ｍｍの展色バーを使って黒色及び白色の不透明度試験紙に塗布した。
不透明度（すなわち、隠ぺい力）を、反射率計を使って不透明度試験紙の黒色部分上、及び白色部分上で測定した。得られた白色上の反射率測定値を黒色上の反射率測定値で割った。
結果は以下の通り。
【表６】
2006501332.tif 000007
【００４４】
数値が高いほど、気孔質ビーズの隠ぺい力が高い。
【００４５】
【表７】
2006501332.tif 000008
【００４６】
【表８】
2006501332.tif 000009
注：塗料Ｂは、塗料Ａより耐水性が高く、不透明度が高く、より白い。
（１）白色度はカラーコンピュータにより測定される。数値が高いほど、塗料が白い。
【００４７】
【表９】
2006501332.tif 000010
【００４８】
【表１０】
2006501332.tif 000011
注：塗料Ｂは、塗料Ａより耐水性が高く、不透明度が高く、より白い。
（１）気孔質粒子は、例１の通りの粒径で、攪拌速度を調整することにより２５ミクロンの平均粒径で製造された。
（２）気孔質粒子は、例４の通りの粒径で、２５ミクロンの平均粒径で製造された。
【００４９】
【表１１】
2006501332.tif 000012
【００５０】
【表１２】
2006501332.tif 000013
（１）気孔質粒子は、例１の通りの粒径で、攪拌速度を調整することにより２５ミクロンの平均粒径で製造された。
（２）気孔質粒子は、例４の通りの粒径で、２５ミクロンの平均粒径で製造された。
（３）スエード効果とは、色のテクスチャ効果を得るために塗料に付与された効果である。
【００５１】
気孔質ビーズは吸水性が低いために表面上でより突出しているので、塗料Ｂは塗料Ａより優れたスエード効果を有する。
【手続補正書】
【提出日】平成16年9月16日(2004.9.16)
【手続補正１】
【補正対象書類名】明細書
【補正対象項目名】０００２
【補正方法】変更
【補正の内容】
【０００２】
従来技術に記載の架橋した多孔質ポリエステル粒子の形態は、乾燥状態で多数の空隙を有する大きく球状の中空粒子である。塗料及び塗装中で水を再吸収するこれらの粒子は、製造することが困難であり、それらの粒径の制御は温度、攪拌速度及び工程時間などの加工変数に制限される。
気孔質ビーズの生産のための従来技術の特許文献である国際公開第８１／０１７１１号。この方法では、分散された顔料をその中に有する水相を、不飽和ポリエステル及び共重合可能なモノマーの、そのモノマー中ポリエステル溶液としての混合物中に乳化させる、第１エマルション（ＥＭＩ）を形成させる。これは油中水型エマルションである。次いでＥＭＩを水相中に高せん断で乳化させて、最初の水相の多数の気孔をそれぞれが含むポリエステル／モノマーの液滴として油相を有する水中油中水型エマルションを形成させる。ポリエステルの架橋を開始させるために、硬化条件下で重合開始剤を加えて所望の気孔質ビーズを形成させる。


【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
粒状固体を含み、その表面に結合した、本性的に疎水性であり、少なくとも１４個の炭素原子を含む長鎖脂肪族の化学基及び／又は立体障害性分枝鎖化学基を有することを特徴とする、気孔質ポリマー粒子。
【請求項２】
前記化学基が、これらに限定されるわけではないが、メタクリル酸ラウリル；アクリル化ヒマシ油；アクリル化リシノール酸；メタクリル化リシノール酸；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油；エチレン性不飽和ウレタン；アクリル系不飽和ウレタン；空気乾燥短油アルキド；無水マレイン酸のアルキル及びアリールエステルを単独で又は組合せて含む、少なくとも１４個であるが２５個より少ない炭素原子を有する直鎖、分枝又は環状部分を有する、少なくとも１つの重合性炭素−炭素二重結合を含むことを特徴とする、請求項１に記載の気孔質ポリマー粒子。
【請求項３】
カルボン酸官能性のフリーラジカル重合性ポリエステル樹脂、共反応性希釈剤モノマー、及び改質コモノマーを含み、前記改質コモノマーが、これらに限定されるわけではないが、メタクリル酸ラウリル；アクリル化ヒマシ油；アクリル化リシノール酸；メタクリル化リシノール酸；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油；エチレン性不飽和ウレタン；アクリル系不飽和ウレタン；空気乾燥短油アルキド；無水マレイン酸のアルキル及びアリールエステルを単独で又は組合せて含む、少なくとも１４個の炭素原子を有する直鎖、分枝又は環状部分を有する、少なくとも１つの重合性炭素−炭素二重結合を含むことを特徴とする、請求項１〜２のいずれか一項に記載の気孔質粒子の製造のための原材料組成物。
【請求項４】
前記改質コモノマーが、前記反応性希釈剤モノマーの３〜２０質量％を構成することを特徴とする、請求項３に記載の原材料を用いて製造された気孔質ポリマー粒子。
【請求項５】
前記改質コモノマーが、前記反応性希釈剤モノマーの５〜９質量％を構成することを特徴とする、請求項４に記載の気孔質ポリマー粒子。
【請求項６】
前記希釈剤モノマーが、エチレン性、アクリル系及びメタクリル系官能性モノマーを単独で又は組合せて含むことを特徴とする、請求項３から５までのいずれか一項に記載の気孔質ポリマー粒子。
【請求項７】
前記希釈剤コモノマーが、スチレン、アクリル酸ブチル、メタクリル酸メチルを単独で又は組合せて含むことを特徴とする、請求項６に記載の気孔質ポリマー粒子。
【請求項８】
顔料粒子をポリエステル中に予備分散させるステップ、
前記予備分散された顔料−ポリエステルを、水溶性塩基の存在下で適当な希釈剤モノマー及び疎水性コモノマーの混合物中に溶解させるステップ、
水中に前記予備分散された顔料−ポリエステル及びモノマー（油相）溶液の液滴の安定なエマルションを形成させるステップ、
疎水性モノマーを加えるステップ、及び
前記ポリエステルと共重合性モノマーを重合させ、それにより水中の分散物として不透明な架橋した気孔質粒子の顆粒を製造するステップであって、その粒子がその表面に結合した疎水性基を含むステップ
を含むことを特徴とする、粒径の制御が化学的に達成される請求項１から３までのいずれか一項に記載の気孔質粒子の製造方法。
【請求項９】
顔料粒子をポリエステル中に予備分散させるステップ、
前記予備分散された顔料−ポリエステルを、水溶性塩基の存在下で適当なモノマー中に溶解させるステップ、
水中に前記予備分散された顔料−ポリエステル及びモノマー（油相）溶液の液滴の安定なエマルションを形成させるステップ、
疎水性モノマーを加えるステップ、及び
前記ポリエステルと共重合性モノマーを重合させ、それにより水中の分散物として不透明な架橋した気孔質粒子の顆粒を製造するステップであって、その粒子がその表面に結合した疎水性基を含むステップ
を含むことを特徴とする、請求項１から３までのいずれか一項に記載の気孔質粒子の製造方法。
【請求項１０】
前記塩基がポリアミンを含むことを特徴とする、請求項８又は９に記載の気孔質粒子の製造方法。
【請求項１１】
前記塩基がジエチレントリアミンを含むことを特徴とする、請求項１０に記載の気孔質粒子の製造方法。
【手続補正２】
【補正対象書類名】明細書
【補正対象項目名】０００７
【補正方法】変更
【補正の内容】
【０００７】
本発明の一形態では、化学基は疎水性であり、これらに限定されるわけではないが、オクタデセン；メタクリル酸ラウリル；アクリル化ヒマシ油；アクリル化リシノール酸；メタクリル化リシノール酸；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油（ｔｉｎｇ  ｏｉｌ）；エチレン性不飽和ウレタン；アクリル系不飽和ウレタン；空気乾燥短油アルキド；無水マレイン酸のアルキル及びアリールエステルを単独で又は組合せて含む、少なくとも１４個であるが２５個より少ない炭素原子を有する直鎖、分枝又は環状部分を有する、少なくとも１つの重合性炭素−炭素二重結合を有する有機化合物を含む。
これらのモノマーは、従来技術において使用される典型的なモノマー、例えば、メタクリル酸メチル、アクリル酸エチル、アクリロニトリル及びビニルトルエンよりも実質的に疎水性である。
【手続補正３】
【補正対象書類名】明細書
【補正対象項目名】０００９
【補正方法】変更
【補正の内容】
【０００９】
本発明の第２の態様によれば、気孔質粒子の製造のための原材料組成物は、カルボン酸官能性のフリーラジカル重合性ポリエステル樹脂、共反応性希釈剤モノマー、及び改質コモノマーを含み、該改質コモノマーは、これらに限定されるわけではないが、メタクリル酸ラウリル；アクリル化ヒマシ油；アクリル化リシノール酸；メタクリル化リシノール酸；大豆油；不飽和脂肪酸、例えばオレイン酸、タロウ脂肪酸；不飽和脂肪アルコール、例えばオレイルアルコール、ペンタデカ−１２−エン−１−オール；オレアミド；トリグリセリド、例えばトール油、ティン油；エチレン性不飽和ウレタン；アクリル系不飽和ウレタン；空気乾燥短油アルキド；無水マレイン酸のアルキル及びアリールエステルを単独で又は組合せて含む、少なくとも１４個であるが２５個より少ない炭素原子を有する直鎖、分枝又は環状部分を有する、少なくとも１つの重合性炭素−炭素二重結合を有する有機化合物を含む。
【手続補正４】
【補正対象書類名】明細書
【補正対象項目名】００１３
【補正方法】変更
【補正の内容】
【００１３】
本発明の第３の態様によれば、気孔質粒子の製造方法は、
−  顔料粒子をポリエステル中に予備分散させるステップ、
−  予備分散された顔料−ポリエステルを、水溶性塩基の存在下で適当なモノマー中に溶解させるステップ、
−  水中に、予備分散された顔料−ポリエステル及びモノマー（油相）溶液の液滴の安定なエマルションを水中に形成させるステップ、
−  疎水性モノマーを加えるステップ、及び
ポリエステルと共重合性モノマーを重合させ、それにより水中の分散物として不透明な架橋した気孔質粒子の顆粒を製造するステップであって、その粒子がその表面に結合した疎水性基を含むステップ
を含む。
疎水性（改質）モノマーを、安定なエマルションが形成された時点で遅らせて添加すると、乳化中の混合の結果として製造される気孔質粒子の粒径が維持される。
【国際調査報告】
2006501332.tif 000014
2006501332.tif 000015